(57)【要約】【課題】コスト的に写真印画紙と比べ、同等であり、紙基材と染料受容層の間に気泡を含有する多孔質層を設け、断熱性が高く、印画濃度を高く、印画品質も高く、写真印画紙に匹敵する熱転写受像シートを提供することを目的とする。【解決手段】セルロースを主成分とする紙基材１上に、少なくとも中空粒子を含有する断熱層２及び染料受容層３を順次有する構成で、該基材１の透気度を１０００秒以上、３５００秒以下とすることで、空隙率の高い断熱層２を有し、その断熱層２に有する空気が染料受容層３の塗工、乾燥時や熱転写受像シートへの印画形成時の加熱の際に、基材１側に抜けることができ、染料受容層３側にその空気によるバブリング等の欠陥を防止でき、写真印画紙に匹敵する優れた印画品質を有したものが得られる。【選択図】　　　　図１
2004009572.tif 000002
【特許請求の範囲】
【請求項１】
セルロースを主成分とする紙基材上に、少なくとも中空粒子を含有する断熱層及び染料受容層を順次有する熱転写受像シートにおいて、該基材の透気度が１０００秒以上、３５００秒以下であることを特徴とする熱転写受像シート。
【請求項２】
請求項１に記載の基材において、基材の少なくとも受容層が形成される面に無機充填材を主成分とするコート層を有することを特徴とする熱転写受像シート。
【請求項３】
請求項１に記載の中空粒子が塗布乾燥工程で粒径の変化がないことを特徴とする熱転写受像シート。
【請求項４】
請求項１及び請求項３に記載の中空粒子の平均粒径が０．５〜４．０μｍであることを特徴とする熱転写受像シート。
【請求項５】
請求項１、３、４のいずれかに記載の中空粒子の中空率が５０％以上であることを特徴とする熱転写受像シート。
【請求項６】
請求項１に記載の断熱層と染料受容層の間に中間層を有することを特徴とする熱転写受像シート。
【発明の詳細な説明】
【０００１】
【発明の属する技術分野】
本発明は、セルロースを主成分とする基材上に染料受容層を設けた熱転写受像シートに関し、更に詳しくは、高濃度でムラ、印画抜け等の欠点のない高品質の画像が得られる熱転写受像シートに関するものである。
【０００２】
【従来の技術】
従来、種々の熱転写方法が公知であるが、それらの中で、昇華性染料を記録材とし、これをポリエステルフィルム等の基材シートに担持させて熱転写シートとし、昇華性染料で染着可能な被転写材、例えば、紙やプラスチックフィルム等に、染料受容層を形成した受像シート上に各種のフルカラー画像を形成する方法が提案されている。この場合には加熱手段として、プリンターのサーマルヘッド或いはレーザーが使用され、極めて短時間の加熱によって３色又は４色の多数の色ドットを受像シートに転移させ、該多色の色ドットにより原稿のフルカラー画像を再現するものである。
【０００３】
この様に形成された画像は、使用する色材が染料であることから、非常に鮮明であり、且つ、透明性に優れているため、得られる画像は中間色の再現性や階調性に優れ、従来のオフセット印刷やグラビア印刷による画像と同様であり、且つ、フルカラー写真画像に匹敵する高品質の画像が形成可能となっている。
【０００４】
【発明が解決しようとする課題】
上記のような昇華型熱転写方式に使用される熱転写受像シートの基材シートとしては、プラスチックシートと紙等との積層シート、合成紙等が使用されているが、近年のデジタルカメラの急速な普及に伴い、昇華型熱転写受像シートに写真印画紙ライクの質感が求められている。写真印画紙は紙にポリエチレン等の樹脂をコーティングした基材（ＲＣペーパー）の上に感光材を塗布した構成で、紙の地合が適度に残った質感となっている。昇華型熱転写受像シートは紙にボイドを有するポリプロピレンフィルムやＰＥＴフィルムを貼り合わせたものに染料受容層をコーティングしたものが一般的である。このようにプラスチックフィルムを貼り合わせた昇華型熱転写受像シートは最表面のプラスチックの質感が強調され、写真用途に用いた場合、違和感を覚える場合がある。また、コスト的にも写真印画紙と比べ、高くなり、不利である。
【０００５】
これらの問題を解決するために、コート紙等の基材に直接染料受容層を形成することが考えられるが、この場合、サーマルヘッドからの熱エネルギーを有効に利用し、印画濃度を高くするためには、断熱性を高め、さらにサーマルヘッドとの接触を良好にするためクッション性を高めることが必要となる、かかる性能を得るために、基材または基材と染料受容層の間に気泡を含有する多孔質な層を形成することが知られている。
多孔質を形成する方法として、中空粒子を用いる方法が一般的である。中空粒子には初めから中空のタイプ、粒子内部の液体が加熱により揮発して中空になるタイプ、粒子内部の液体が気化・膨張して中空になるタイプ等がある。
【０００６】
中空粒子の粒径は大きいほど空隙率の高いものが得られるが、受像紙の表面平滑性を確保するためには１．５μｍ程度までが好ましい。１．５μｍ程度の中空粒子では現状空隙率は６０％程度までが限界であり、それ以上のものを安定して得ることは難しい。
これらの中空粒子を用いて多孔質を形成する場合、充分な断熱性を得るためには中空粒子内部の空隙だけでは断熱性が不十分であり、粒子間にも空隙を形成することにより、層全体の空隙率を高める必要がある。
しかし、粒子間空隙が存在する場合、このような多孔質な層（断熱層）の上に中間層や染料受容層を塗布した場合、塗工液が多孔層の空隙に染み込み、空隙に存在する空気が表面に押出され、中間層や染料受容層面に泡となって発生する「バブリング」と呼ばれる現象が生じて、熱転写受像シートの表面外観を損なわせ、印画される画像にムラや抜けが生じたりして、大きな問題となる。
【０００７】
したがって、本発明では、このような問題を解決するために、コスト的に写真印画紙と比べ、同等であり、紙基材と染料受容層の間に気泡を含有する多孔質層を設け、断熱性が高く、印画濃度を高く、印画品質も高く、写真印画紙に匹敵する熱転写受像シートを提供することを目的とする。
【０００８】
【課題を解決するための手段】
上記目的を達成するために、本発明の熱転写受像シートは、請求項１として、セルロースを主成分とする紙基材上に、少なくとも中空粒子を含有する断熱層及び染料受容層を順次有する構成で、該基材の透気度が１０００秒以上、３５００秒以下であることを特徴とする。
請求項２として、請求項１に記載の基材において、基材の少なくとも受容層が形成される面に無機充填材を主成分とするコート層を有することを特徴とする。
【０００９】
請求項３として、請求項１に記載の中空粒子が塗布乾燥工程で粒径の変化がないことを特徴とする。
請求項４として、請求項１及び請求項３に記載の中空粒子の平均粒径が０．５〜４．０μｍであることを特徴とする。
請求項５として、請求項１、３、４のいずれかに記載の中空粒子の中空率が５０％以上であることを特徴とする。
請求項６として、請求項１に記載の断熱層と染料受容層の間に中間層を有することを特徴とする。
【００１０】
本発明の熱転写受像シートは、セルロースを主成分とする紙基材上に、少なくとも中空粒子を含有する断熱層及び染料受容層を順次有する構成で、該基材の透気度を１０００秒以上、３５００秒以下とすることで、空隙率の高い断熱層を有し、その断熱層に有する空気が染料受容層の塗工、乾燥時や熱転写受像シートへの印画形成時の加熱の際に、基材側に抜けることができ、染料受容層側にその空気によるバブリングを防止でき、写真印画紙に匹敵する優れた印画品質を有したものが得られる。
【００１１】
【発明の実施の形態】
以下に、本発明の熱転写受像シートに関し、発明の実施の形態を図面に基づいて説明する。図１は、本発明の熱転写受像シートである一つの実施形態を示す概略断面図である。本発明の熱転写受像シートは、図１に示す通り、基材１の一方の面に、基材１側から順次に断熱層２、染料受容層３を設ける。
また図２は本発明の熱転写受像シートである他の実施形態を示す概略断面図であり、基材１上に断熱層２、中間層４、染料受容層３を順次設けた構成である。図３は本発明の熱転写受像シートである他の実施形態を示す概略断面図であり、基材１の一方の面に断熱層２、染料受容層３を順次設け、基材１の他方の面に裏面層５を設けたものである。
【００１２】
（基材）
本発明の熱転写受像シートで使用する基材１としては、セルロースを主成分とした紙基材であり、その基材の透気度がＪＡＰＡＮ　ＴＡＰＰＩ　Ｎｏ．５Ｂ法に規定された王研式透気度試験器（加圧式）で測定したデータで、１０００秒以上、３５００秒以下である。このように紙ベースの基材で、透気度が上記の範囲であり、具体的には、例えば、上質紙、アート紙、軽量コート紙、微塗工紙、コート紙、キャストコート紙、合成樹脂又はエマルジョン含浸紙、合成ゴムラテックス含浸紙、合成樹脂内添紙、熱転写用紙等が挙げられる。この中で好ましいものは、軽量コート紙、微塗工紙、コート紙、熱転写用紙のような表面塗工紙であり、特に基材の受容層が形成される面に無機充填材を主成分とするコート層を有した基材が望ましい。
【００１３】
紙基材において、その透気度が１０００秒未満であると、結果的に表面平滑性が低下し、熱転写受像シートとして染料受容層に形成する画像にムラ等が生じてしまう。一方で、紙基材の透気度が３５００秒を上回るようになると、断熱層に有する空気が加熱の際に、基材側に抜けにくくなり、染料受容層側にその空気によるバブリングが生じやすくなる。
本発明の熱転写受像シートで用いる基材の厚さは、４０〜３００μｍ、好ましくは６０〜２００μｍである。
【００１４】
（断熱層）
本発明における熱転写受像シートの断熱層２としては、少なくとも中空粒子を含有するもので、バインダーとしての樹脂と中空粒子を主成分として構成する。その中空粒子は大別すると、以下の３種が挙げられる。
１．粒子内部の液体が加熱により揮発して、中空になるタイプ
２．加熱前後に関わらず、初めから中空のタイプ
３．粒子内部の液体が気化・膨張して中空になるタイプ
【００１５】
上記１．の中空粒子の場合、ポリスチレン、ポリ塩化ビニル、ポリ塩化ビニリデン、ポリ酢酸ビニル、ポリアクリル酸エステル、ポリアクリロニトリル、ポリブタジエンあるいはそれらの共重合体樹脂等の樹脂を壁材として中空粒子の外殻を形成し、その粒子内部に水等の液体が入っており、その中空粒子を含有する断熱層の塗工、乾燥時の熱によって液体が蒸発して中空となり、高いクッション性及び断熱性を有する多孔質構造を有した層を与える。
【００１６】
また、上記１．の場合、上記の中空粒子を公知の水溶性高分子、水性高分子エマルジョンなどのバインダーと共に水に分散し、これを基材表面に塗布し、乾燥することによって断熱層が得られる。中空粒子は上記１．のみならず、上記２．及び３．の中空粒子においても、有機溶剤に弱く、断熱層用溶液を塗工する際に有機溶剤を用いると、中空粒子の隔壁が破壊されてしまい、所望の断熱性が得られない。そのために断熱多孔質層用塗工液は、中空粒子に影響を与えない水系塗工液であることが好ましい。
【００１７】
したがって、断熱層を形成する際に使用されるバインダーは、従来公知の水溶性高分子及び（又は）水性高分子エマルジョンから適宜選択使用される。その具体例としては、水溶性高分子として例えば、ポリビニルアルコール、澱粉及びその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、ポリアクリルアミド、アルギン酸ソーダ、ゼラチン、カゼイン等が挙げられる。また、水性高分子エマルジョンとしては、スチレン／ブタジエン／アクリル系共重合体等のラテックスや酢酸ビニル樹脂、酢酸ビニル／アクリル酸共重合体、スチレン／アクリル酸エステル共重合体、アクリル酸エステル樹脂、ポリウレタン樹脂等のエマルジョン等が挙げられる。
【００１８】
また、上記２．の中空粒子の場合、その中空粒子は、熱可塑性樹脂を殻とし、内部に空気、その他の気体を含有するものである。上記の殻を構成する熱可塑性樹脂は、上記１．で挙げた樹脂が同様に使用でき、また上記２．の中空粒子を結着させるバインダーは、上記１．で挙げた樹脂が同様に使用できる。
上記３．の中空粒子の場合、粒子内部の液体が気化、膨張して中空になるもので、断熱層として、樹脂と熱膨張性を有するマイクロスフェアからなる層である。上記熱膨張性を有するマイクロスフェアは、ブタン、ペンタン等の低沸点液体をポリ塩化ビニリデンやポリアクリロニトリル等の樹脂で覆ってマイクロカプセルとしたものである。このようなマイクロスフェアは、断熱層形成後に加熱により発泡し、発泡後高いクッション性及び断熱性を有する多孔質層を与える。また上記３．の中空粒子を結着させるバインダーは、上記１．で挙げた樹脂が同様に使用できる。
【００１９】
上記３．の熱膨張性を有するマイクロスフェアからなる断熱層は、塗工液の塗工後の加熱乾燥時に発泡するため、該層上に後述の染料受容層形成用溶液を塗工及び乾燥させた場合、形成された染料受容層の表面に凹凸が生じる恐れがある。そのために上記凹凸が小さく、均一性の高い画像を転写させることが可能な染料受容層表面を得るためには、上記１．または上記２．の中空粒子を用いた断熱層が好ましい。
それは、上記１．または上記２．の中空粒子は、基材上に断熱層を塗布、乾燥する工程で、粒径の変化がないからである。本発明では、この中空粒子の粒径の変化がないと規定していることは、中空粒子を含有する断熱層の形成の際に、加熱乾燥前と加熱乾燥後の粒径を比較し、約２割程度までの変化については粒径の変化がないということにした。
【００２０】
以上のように形成される断熱層は乾燥時５〜５０μｍの厚さで設けることが好ましい。厚みが５μｍ未満では所望の断熱性が得られず、印字感度向上の効果が低い。また、厚みが５０μｍを超えると，塗工乾燥後の表面の平滑性が低下するため、サーマルヘッド等との密着性が低下し、印字感度を向上させる効果が低下する。
本発明の断熱層に使用する中空粒子は、平均粒径で０．５〜４．０μｍであることが、断熱性、表面平滑性等の点で、望ましい。（上記１．〜３．の全てについてであり、３．の粒子は熱膨張後の粒径が上記範囲である。）
【００２１】
また、本発明の断熱層に使用する中空粒子の中空率は５０％以上であることが望ましい。ここでいう中空率とは中空粒子の外径と内径の比であり、（中空粒子の内径／中空粒子の外径）×１００％で表される。中空度が５０％未満のものでは断熱性が不充分なため、印字感度を向上させる効果が少ない。
上記のような中空粒子は、断熱層を形成するバインダー樹脂１００重量部当り、１００〜４００重量部の範囲で配合して使用することが好ましい。この範囲より中空粒子の添加量が少ないと、断熱性が低く、印字感度向上の効果が低くなり、一方でその添加量が多すぎると、形成される断熱層の強度が低下したり、表面の凹凸が大きくなってくる。
断熱層中には、隠蔽性や白色性を付与するために、また、熱転写受像シートの質感を調節するために、無機顔料として、炭酸カルシウム、タルク、カオリン、酸化チタン、酸化亜鉛、その他公知の無機顔料や、蛍光増白剤を含有させてもよい。
【００２２】
（染料受容層）
上記の断熱層上に形成する染料受容層３は、熱転写シートから移行してくる昇華性染料を受容し、形成された画像を維持するためのものである。染料受容層を形成するための樹脂としては、例えば、ポリプロピレン等のポリオレフィン系樹脂、ポリ塩化ビニル、塩化ビニル・酢酸ビニル共重合体、エチレン・酢酸ビニル共重合体、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等が挙げられ、特に好ましいものはビニル系樹脂及びポリエステル系樹脂である。
【００２３】
上記樹脂から染料受容層を形成する際には、熱転写時における熱転写シートと染料受容層との融着を防止するために、上記樹脂に離型剤を混合して使用することが好ましい。混合して使用する好ましい離型剤としては、シリコーンオイル、リン酸エステル系界面活性剤、フッ素系界面活性剤等が挙げられるが、シリコーンオイルが望ましい。
【００２４】
該シリコーンオイルとしては、エポキシ変性、アルキル変性、アミノ変性、カルボキシル変性、アルコール変性、フッ素変性、アルキルアラルキルポリエーテル変性、エポキシ・ポリエーテル変性、ポリエーテル変性等の変性シリコーンオイルが望ましい。これらの離型剤は１種若しくは２種以上の混合物が使用される。又、この離型剤の添加量は、染料受容層形成樹脂１００重量部に対して０．５〜３０重量部の範囲が好ましい。この添加量の範囲を満たさない場合は、熱転写シートと染料受容層との融着若しくは印字感度の低下等の問題が生じる場合がある。このような離型剤を染料受容層に添加することによって、転写後の染料受容層の表面に離型剤がブリードアウトして離型層が形成される。
【００２５】
染料受容層は、前記の断熱層上に上記の如き樹脂に離型剤等の必要な添加剤を加えたものを、適当な有機溶剤に溶解した溶液或いは分散した分散体を、例えば、グラビア印刷法、スクリーン印刷法、グラビア版を用いたリバースロールコーティング法等の形成手段により塗工及び乾燥することによって形成される。上記染料受容層の形成に際しては、染料受容層の白色度を向上させて転写画像の鮮明度を更に高める目的で、蛍光増白剤、酸化チタン、酸化亜鉛、カオリンクレー、炭酸カルシウム、微粉末シリカ等の顔料や充填剤を添加することができる。以上の如く形成される染料受容層は、任意の厚さでよいが、一般的には乾燥時１〜５０μｍの厚さである。
【００２６】
（中間層）
本発明の熱転写受像シートで断熱層と染料受容層との間に、中間層４を設け、中空粒子を含有する断熱層表面の凹凸を少なくして、熱転写受像シートの受像面の最表面をより平滑にすることができる。
中間層は、必ずしも必要とはされないが、従来公知の中間層の中から適当なものを選んで用いることができる。中間層としては、例えば、熱可塑性樹脂、熱硬化性樹脂、或いは官能基を有する熱可塑性樹脂を、各種の硬化剤その他の手法を用いて、形成することができる。具体的にはポリビニルアルコール、ポリビニルピロリドン、ポリエステル、塩素化ポリプロピレン、変性ポリオレフィン、ウレタン樹脂、酢酸ビニル樹脂、アクリル樹脂、ポリカーボネート、アイオノマー、単官能及び／又は多官能水酸基含有のプレポリマーをイソシアネート等で硬化させた樹脂等を使用することができる。これらの樹脂には、必要に応じて白色性や隠蔽性等の機能を付与するために、酸化チタン、炭酸カルシウム、硫酸バリウムその他公知の無機顔料や有機フィラー、蛍光増白剤等の添加剤を加えることができる。その塗布厚みは乾燥状態で０．５〜３０μｍ程度が好ましい。
【００２７】
（裏面層）
基材の染料受容層を設けた面と反対の面に、熱転写受像シートの搬送性の向上や、カール防止などのために、裏面層５を設けることができる。このような機能をもつ裏面層として、アクリル系樹脂、セルロース系樹脂、ポリカーボネート樹脂、ポリビニルアセタール樹脂、ポリビニルアルコール樹脂、ポリアミド樹脂、ポリスチレン系樹脂、ポリエステル系樹脂、ハロゲン化ポリマー等の樹脂中に、添加剤として、アクリル系フィラー、ポリアミド系フィラー、フッ素系フィラー、ポリエチレンワックスなどの有機系フィラー、及び二酸化珪素や金属酸化物などの無機フィラーを加えたものが使用できる。
この裏面層の厚さは、乾燥時０．２〜１０μｍ程度が好ましい。厚さが上記の範囲を下回る場合、裏面層の性能が発揮できず、また厚さが上記の範囲を上回る場合は、裏面層の効果は飽和し、普通紙様の質感を失わせしめるばかりか、不経済でもある。
【００２８】
【実施例】
以下に実施例及び比較例をあげて、本発明をさらに具体的に説明する。尚、文中部とあるのは重量基準である。
（実施例１）
カレンダー処理により透気度を調節したコート紙１（透気度１，７００ｓｅｃ、坪量１７０ｇ／ｍ２）を基材として、その基材のコート面側に、下記組成の断熱層塗工液を乾燥時厚さ３０μｍになるように、塗布、乾燥を行ない、断熱層を形成した。次に、断熱層の上に下記組成の中間層塗工液を乾燥時厚さ５μｍになるように、塗布、乾燥を行ない、中間層を形成した。さらに、その中間層の上に、下記組成の染料受容層塗工液を乾燥時厚さ５μｍになるように、塗布、乾燥を行ない、染料受容層を形成し、実施例１の熱転写受像シートを得た。
【００２９】
（断熱層塗工液）
中空粒子　　　　　　　　　　　　　　　　　　　　　　　　　　　１００部
（上記１．の粒子内部の液体が加熱により揮発し、中空になるタイプで、スチレン−アクリル系樹脂の中空粒子、中空率５５％、平均粒子径１μｍ；ロームアンドハース社製　ローペイク　ＨＰ−１０５５）
ポリビニルアルコール樹脂の１５％溶液　　　　　　　　　　　　　　１９部
（日本合成化学工業（株）製　ＫＭ−１１）
水　　　　　　　　　　　　　　　　　　　　　　　　　　　　　　　４０部
【００３０】
（中間層塗工液）
ウレタン樹脂　　　　　　　　　　　　　　　　　　　　　　　　　　５０部
（大日本インキ化学工業（株）製　ハイドランＡＰ−４０）
ポリビニルアルコール樹脂の１０％溶液　　　　　　　　　　　　　　５０部
（日本合成化学工業（株）製　ＫＭ−１１）
【００３１】
（染料受容層塗工液）
塩化ビニル−酢酸ビニル共重合樹脂　　　　　　　　　　　　　　　１００部
（電気化学工業（株）製　＃１０００ＡＫＴ）
アミノ変性シリコーン（信越化学工業（株）製　ＫＳ−３４３）　　　　５部
エポキシ変性シリコーン（信越化学工業（株）製　ＫＦ−３９３）　　　５部
メチルエチルケトン　　　　　　　　　　　　　　　　　　　　　　２００部
トルエン　　　　　　　　　　　　　　　　　　　　　　　　　　　２００部
【００３２】
（実施例２）
実施例１で使用した基材を、以下のものに変更した以外は、実施例１と同様にして、実施例２の熱転写受像シートを得た。
基材；カレンダー処理により透気度を調節したコート紙２（透気度２，１００ｓｅｃ、坪量１７０ｇ／ｍ２）
【００３３】
（実施例３）
実施例１で使用した基材を、以下のものに変更した以外は、実施例１と同様にして、実施例３の熱転写受像シートを得た。
基材；カレンダー処理により透気度を調節したコート紙３（透気度３，１００ｓｅｃ、坪量１７０ｇ／ｍ２）
【００３４】
（実施例４）
実施例１で使用した基材を、以下のものに変更した以外は、実施例１と同様にして、実施例４の熱転写受像シートを得た。
基材；日本加工製紙（株）製　ＮＫハイコート（透気度１，５００ｓｅｃ、坪量１８６ｇ／ｍ２）
【００３５】
（実施例５）
実施例１で使用した基材を、以下のものに変更した以外は、実施例１と同様にして、実施例５の熱転写受像シートを得た。
基材；大王製紙（株）製　ピカソコートＣ（透気度３，５００ｓｅｃ、坪量１５７ｇ／ｍ２）
【００３６】
（比較例１）
実施例１で使用した基材を、以下のものに変更した以外は、実施例１と同様にして、比較例１の熱転写受像シートを得た。
基材；カレンダー処理により透気度を調節したコート紙４（透気度３，８００ｓｅｃ、坪量１７０ｇ／ｍ２）
【００３７】
（比較例２）
実施例１で使用した基材を、以下のものに変更した以外は、実施例１と同様にして、比較例２の熱転写受像シートを得た。
基材；大王製紙（株）製　ピカソコートＣ（透気度４，３００ｓｅｃ、坪量２０９ｇ／ｍ２）
【００３８】
（比較例３）
実施例１で使用した基材を、以下のものに変更した以外は、実施例１と同様にして、比較例３の熱転写受像シートを得た。
基材；大王製紙（株）製　リューオーコート（透気度６，６００ｓｅｃ、坪量１５７ｇ／ｍ２）
【００３９】
（比較例４）
実施例１で使用した基材を、以下のものに変更した以外は、実施例１と同様にして、比較例４の熱転写受像シートを得た。
基材；王子製紙（株）製　スーパーミラー（透気度２５，０００ｓｅｃ以上）
【００４０】
上記の各実施例及び比較例の熱転写受像シートで使用した基材の透気度は、ＪＡＰＡＮ　ＴＡＰＰＩ　Ｎｏ．５Ｂ法に規定された王研式透気度試験器（加圧式）で測定したもので、また試料となる基材は２３℃／５０％ＲＨにて、２４時間以上放置した後、透気度の測定を行なった。
【００４１】
以上のように作製した実施例１〜５、および比較例１〜４の各熱転写受像シートを試料として、下記の方法で、その外観評価を行なった。
（外観評価の方法）
実施例１〜５と比較例１〜４の各熱転写受像シートについて、その受像面の外観で、バブリング等による表面欠陥の有無を目視により、調べて、評価した。
その評価の判断基準は以下の通りである。
○；バブリング等による表面欠陥が無く、良好である。
×：バブリングによる表面欠陥が認められ、外観不良である。
【００４２】
以上の評価結果を下記の表１に示す。
【表１】
2004009572.tif 000003
尚、実施例１〜５の熱転写受像シートは、バブリング等による表面欠陥がなく、受像面に熱転写画像を形成すると、濃度ムラや、印画抜け等の欠点のない高品質の画像が得られた。
【００４３】
【発明の効果】
このように本発明によれば、セルロースを主成分とする紙基材上に、少なくとも中空粒子を含有する断熱層及び染料受容層を順次有する熱転写受像シートにおいて、該基材の透気度を１０００秒以上、３５００秒以下とすることで、空隙率の高い断熱層を有し、その断熱層に有する空気が染料受容層の塗工、乾燥時や熱転写受像シートへの印画形成時の加熱の際に、基材側に抜けることができ、染料受容層側にその空気によるバブリング等の欠陥の発生を防止でき、写真印画紙に匹敵する優れた印画品質を有したものが得られた。
【図面の簡単な説明】
【図１】本発明の熱転写受像シートである一つの実施形態を示す概略断面図である。本
【図２】本発明の熱転写受像シートである他の実施形態を示す概略断面図である。
【図３】本発明の熱転写受像シートである他の実施形態を示す概略断面図である。
【符号の説明】
１　　　基材
２　　　断熱層
３　　　染料受容層
４　　　中間層
５　　　裏面層
【図１】
2004009572.tif 000004
【図２】
2004009572.tif 000005
【図３】
2004009572.tif 000006